(57)【要約】【課題】  製造コストが低く、歩留まりの高い、簡便な操作によって光量調節部材を経済的に製造することが可能であり、更に信頼性、特に耐湿性能に優れた光量調節部材の製造方法を提供すること。【解決手段】  透明基材上に、所定の光路長を有し且つ所定の波長帯域の光を減衰する、親水性樹脂と色材とからなる着色層を形成する工程と、該着色層の吸湿によって生じる光路長の部分的変化を防止するために少なくとも上記着色部の端部を耐水化処理する工程と、上記着色層を保護し且つ平坦化する透明層を形成する工程とを有することを特徴とする光量調節部材の製造方法。【選択図】  なし【特許請求の範囲】
【請求項１】
透明基材上に、所定の光路長を有し且つ所定の波長帯域の光を減衰する、親水性樹脂と色材とからなる着色層を形成する工程と、該着色層の吸湿によって生じる光路長の部分的変化を防止するために少なくとも上記着色部の端部を耐水化処理する工程と、上記着色層を保護し且つ平坦化する透明層を形成する工程とを有することを特徴とする光量調節部材の製造方法。
【請求項２】
前記着色層を、親水性樹脂からなるインク受容層に着色インクを付与して形成する請求項１に記載の光量調節部材の製造方法。
【請求項３】
前記耐水化処理を、インク受容層を構成する樹脂を架橋させることによって行なう請求項１に記載の光量調節部材の製造方法。
【請求項４】
前記着色層が、連続的に或いは段階的に濃度分布を有するように着色インクを付与する請求項１〜３の何れか１項に記載の光量調節部材の製造方法。
【請求項５】
請求項１〜４の何れか１項に記載の方法で製造されたことを特徴とする光量調節部材。
【請求項６】
請求項５に記載の光量調節部材を具備していることを特徴とする光量調節装置。
【請求項７】
請求項６に記載の光量調節装置と、被写体像を形成する撮影光学系と、形成した被写体像を光電変換する撮像手段と、上記光電変換された信号を記録する記録手段とを有し、且つ上記光量調節装置が撮影光学系に配置されていることを特徴とする撮影装置。
【発明の詳細な説明】
【技術分野】
【０００１】
本発明は、デジタルカメラ、ビデオカメラ等の光学機器等、又、電子写真方式記録装置等に使用される光量調節部材の製造方法、光量調節部材、該光量調節部材を具備した光量調節装置及び撮影装置に関する。
【背景技術】
【０００２】
カメラ等の光学機器に用いられる結像（撮影）光学系には、一般に入射光束の光量を調節する光量調節装置、いわゆる絞り装置が内蔵されている。かかる絞り装置においては、複数の絞り羽根が所定面積の開口部を形成し、アクチュエータで該開口部の開口径を調節することで、開口部を通過する光束の量を調節している。しかし、該開口部の開口径を小さくするに従って、絞り羽根の端部で生ずる回折の影響が大きくなり、結像光学系の結像性能が低下する。これに対して、この欠点を回避するために、上記絞り羽根の一部に光量調節部材としてのフィルタを設け、開口径を小さくする代わりに光学フィルタで、開口部を通過する光束の量（光量）を減衰させる技術が知られている。このような目的に用いられる光学フィルタには、光の散乱、屈折異常、分光透過率偏差等の光学的欠陥が少ないことが要求される。
【０００３】
従来、この光量調節部材としては、光透過性のフィルム形成材料中に、光を吸収する顔料や染料等の色材を混合して練り込んで着色フィルムとしたタイプのものが一般的に使用されている。しかしながら、この方式によって製造される光量調節部材は非常に高価であり、拡大する需要に対して要求されているコストダウンに十分に応えられるものではなかった。又、光透過性のフィルム材料中に色材を練り込んで着色フィルムとする方式では、連続的に或いは段階的に濃度分布を有する（以下、「多濃度の」と呼ぶ）光量調節部材を製造することは著しく困難である。
【０００４】
又、他の製造方法として、例えば、特許文献１には、銀塩フィルムを用いて、多濃度の光量調節部材を製造する方法が開示されているが、この場合には、フィルタに内在する銀粒子表面での光束の反射や、銀粒子端部を通過する光束の回折により、該フィルタを通過した光線の直進性が損なわれ、光学系の結像性能が低下するといった銀塩フィルムを用いることによる特有の問題が生じる。
【０００５】
特許文献２には、蒸着法により、多濃度の光量調節部材を製造する方法が開示されているが、この方法は、製造コストがかかり高価なものとなるのに加えて、濃度によって部材の膜厚が変化するために、濃度の高いところと低いところで膜厚差が生じ、結果として光路差が生じて解像力が低下するといった問題が発生する。又、この方式では、連続的に濃度分布を有するものを製造することは困難であり、製造したとしても濃度分布が段階的に変化するものになる。
【０００６】
特許文献３には、先ず光によって褪色する有機色素をフィルム材料中に練り込み、得られたフィルムに部分的に高エネルギーの光を照射することで照射部分の有機色素を分解させ、これによって濃度分布を有する光量調節部材を製造する方法が開示されている。しかしながら、この方法では、使用可能な色材が、光によって褪色するものに限定されてしまうため、十分な光学的特性を有する製品を得ることが非常に困難である。更に、その煩雑な製造方法から、得られる製品が非常に高価なものになってしまうであろうことは容易に推測できる。
【０００７】
更に、特許文献４では、蒸着或いは写真製版等の印刷工程により、単一濃度の膜を網点状に形成し、網点パターンを場所によって変えることで、透過率が無段階に変わる光量調節部材としてのフィルタの製造方法が開示されている。しかしながら、かかる方法は、写真製版或いは蒸着で所定濃度の膜を形成するものであり、何れの工程を採用したとしても、装置が大型化し、高価であり、フィルタの製造コストが高くなってしまうという課題がある。
【０００８】
上記の問題を解決するべく近年液体噴射記録法による光量調節部材としてのフィルタ製造方法が注目されてきている。この方法においては、透明基材上に着色液（以下「着色インク」と称する）を吸収し得る材料からなる層（以下「インク受容層」と称する）を設け、該層に液体噴射記録法により色材を含む着色インクを付与して着色層を形成し、着色層上に平坦化層を設けることを特徴とするものである。この方法によれば優れた性能を有する光量調節部材を簡便に製造することが可能であるが、インク受容層が直接外気にさらされるために長期の保存、或いは湿度の高い状況下において空気中の水分を吸収してしまうことにより、インク受容層が膨潤し、結果的に光量調節部材の周辺部の膜厚が増大するために、光路差が生じて解像力が低下するといった問題が発生していた。
【０００９】
【特許文献１】特開平５−１７３００４号公報
【特許文献２】特開平１０−１３３２５４号公報
【特許文献３】特開平１０−９６９７１号公報
【特許文献４】特開２０００−３５２７３６公報
【発明の開示】
【発明が解決しようとする課題】
【００１０】
従って、本発明の目的は、上記した従来技術の課題を解決し、製造コストが低く、歩留まりの高い、簡便な操作によって光量調節部材を経済的に製造することが可能であり、更に信頼性、特に耐湿性能に優れた光量調節部材を提供することにある。
又、本発明の目的は、上記に加えて、連続的に或いは段階的に濃度分布を有する光量調節部材を簡便に得ることができる光量調節部材の製造方法を提供することにある。
更に、本発明の目的は、上記した簡便な製造方法により製造された、安価でしかも優れた特性を有し、信頼性の高い光量調節部材を具備する光量調節装置及び撮影装置を提供することにある。
【課題を解決するための手段】
【００１１】
上記の目的は下記の本発明によって達成される。即ち、本発明は、透明基材上に、所定の光路長を有し且つ所定の波長帯域の光を減衰する、親水性樹脂と色材とからなる着色層を形成する工程と、該着色層の吸湿によって生じる光路長の部分的変化を防止するために少なくとも上記着色部の端部を耐水化処理する工程と、上記着色層を保護し且つ平坦化する透明層を形成する工程とを有することを特徴とする光量調節部材の製造方法を提供する。尚、「光路長」とは、透明基材と着色層と平坦化層との合計の厚みを意味する。
【００１２】
上記本発明においては、前記着色層を、親水性樹脂からなるインク受容層に着色インクを付与して形成すること；前記耐水化処理を、インク受容層を構成する樹脂を架橋させることによって行なうこと；及び前記着色層が、連続的に或いは段階的に濃度分布を有するように着色インクを付与することが好ましい。
【００１３】
又、本発明は、上記本発明の方法で製造されたことを特徴とする光量調節部材；該光量調節部材を具備していることを特徴とする光量調節装置；及び該光量調節装置と、被写体像を形成する撮影光学系と、形成した被写体像を光電変換する撮像手段と、上記光電変換された信号を記録する記録手段とを有し、且つ上記光量調節装置が撮影光学系に配置されていることを特徴とする撮影装置を提供する。
【発明の効果】
【００１４】
本発明によれば、非常に簡便な操作で、歩留まりよく安価に光量調節部材、該光量調節部材を具備した光量調節装置及び撮影装置が提供される。又、本発明によれば、他の製造方式では著しく困難な、連続的に或いは段階的に濃度分布を有し、長期にわたる信頼性、特に耐湿性に優れる光量調節部材、該光量調節部材を具備した光量調節装置及び撮影装置が提供される。
【発明を実施するための最良の形態】
【００１５】
以下に好ましい実施の形態を挙げて本発明を更に詳細に説明する。先ず、本発明にかかる光量調節部材の製造方法について説明する。
本発明にかかる光量調節部材の製造方法では、先ず、透明基材上にインク受容層を設け、次に、該インク受容層に液体噴射記録法により着色インクを付与してインク受容層に受容させて着色層を形成する。以下、透明基材、該透明基材上にインク受容層を形成する場合に使用するコーティング方法、更には、これに使用する材料について説明する。
【００１６】
本発明において用いることのできる透明基材としては、光量調節部材としての機械的強度及び光学的特性等の必要特性を有していれば、特に限られるものではない。例えば、ポリエチレンテレフタレート、セルロースジアセテート、セルローストリアセテート、セロハン、セルロイド、ポリカーボネート、ポリイミド、ポリビニルクロライド、ポリビニリデンクロライド、ポリアクリレート、ポリエチレン、ポリプロピレン等からなる透明フィルム基材を挙げることができる。又、上記必要特性を満たすものであれば、透明ガラス基材も使用可能である。
【００１７】
透明基材上にインク受容層を形成するためには、先ず、後述する材料を必要により他の添加剤と共に、水或いはアルコール、多価アルコール類、又は他の適当な有機溶媒に溶解又は分散し、塗工液を調製する。次いで得られた塗工液を透明基材表面に塗工する。塗工法としては特に限られるものではないが、例えば、ダイコーター法、スプレーコート法、グラビアコーター法等を使用できる。その後、例えば、熱風乾燥炉、熱ドラム、ホットプレート等を用いて乾燥を行って、インク受容層を形成する。
【００１８】
又、上記のような透明基材上に設けるインク受容層を形成する場合の塗工液材料としては、該材料によって形成されたインク受容層に着色インクが吸収され、該着色インク中の色材を受容し定着できるものであれば特に限られるものではないが、下記に挙げるような水溶性樹脂及び水分散性樹脂が好ましく用いられる。
【００１９】
水溶性樹脂としては、例えば、ポリビニルアルコール、及びアニオン変性ポリビニルアルコール、カチオン変性ポリビニルアルコール、アセタール変性ポリビニルアルコール等のポリビニルアルコールの変性物；水系ポリウレタン；ポリビニルピロリドン；及びビニルピロリドン・酢酸ビニル共重合体、ビニルピロリドンとジメチルアミノエチル・メタクリル酸の共重合体、４級化したビニルピロリドンとジメチルアミノエチル・メタクリル酸の共重合体、ビニルピロリドンとメタクリルアミドプロピル塩化トリメチルアンモニウム共重合体等のポリビニルピロリドンの変性物；カルボキシメチルセルロース、ヒドロキシエチルセルロース、ヒドロキシプロピルセルロース等のセルロース系水溶性樹脂、及びカチオン化ヒドロキシエチルセルロース等のセルロースの変性物；ポリエステル、ポリアクリル酸（エステル）、メラミン樹脂、或いはこれらの変性物、少なくともポリエステルとポリウレタンとを含むグラフト共重合体等の合成樹脂、又、アルブミン、ゼラチン、カゼイン、でんぷん、カチオン化でんぷん、アラビアゴム、アルギン酸ソーダ等の天然樹脂等を挙げることができる。
【００２０】
又、水分散性樹脂としては、例えば、ポリ酢酸ビニル、エチレン−酢酸ビニル共重合体、ポリスチレン、スチレン−（メタ）アクリル酸エステル共重合体、（メタ）アクリル酸エステル系重合体、酢酸ビニル−（メタ）アクリル酸（エステル）共重合体、ポリ（メタ）アクリルアミド、（メタ）アクリルアミド系共重合体、スチレン−イソプレン共重合体、スチレン−ブタジエン共重合体、スチレン−プロピレン共重合体、ポリビニルエーテル、シリコン−アクリル系共重合体等、多数列挙することができるが、勿論、本発明は、これらに限定されるものではない。
【００２１】
又、上記の水溶性樹脂或いは水分散性樹脂をバインダーとし、これらの材料に、例えば、アルミナ水和物、シリカ、炭酸カルシウム等の顔料を混合させた隙間吸収タイプのものも、光学的特性を満たす範囲内で使用できる。
【００２２】
更に、塗工液中には上記材料に加えて、コーティング性、着色インクの吸収性能の制御、機械的特性の向上等のために、必要に応じて、各種の界面活性剤、消泡剤、酸化防止剤、粘度調整剤、ｐＨ調整剤、防カビ剤、可塑剤等を含有させてもよい。
【００２３】
本発明においては、透明基材表面に、上記のような材料を含む塗工液を塗布してインク受容層を形成し、かかるインク受容層に液体噴射記録法により色材を含む着色インクを付与し、着色インクをインク受容層中に吸収・受容させて着色層を形成して光量調節部材を形成するが、この際に用いる着色インクとしては、微小液滴吐出装置により吐出可能なものであれば特に限定されない。
【００２４】
本発明においては、着色インクとして、水系及び油系のものを何れも用いることができるが、吐出信頼性の点から水系の着色インクを使用することが好ましい。着色インク中の色材としては、各種染料や顔料を用いることができるが、各種金属、無機、有機微粒子等も使用可能である。尚、本発明において、着色インクを構成する色材とは、可視光、紫外光、赤外光を含む所定波長帯の光の透過率を制御する材料を指す。即ち、本明細書において例示した光量調節部材の製造においては、色材として、可視光帯域全体に渡って均一な透過特性を与えるものを利用したが、本発明は、これに限定されるものではない。例えば、赤外線カメラ用の光量調節装置に用いる光量調節部材を形成する場合には、赤外域の特定波長のみを透過する材料を用いることが必要となるが、これも色材に含まれる。更に、透過光量を制御する際の光の吸収が、材料内部で生じるもの、材料表面で生じるもの等、何れも本発明で使用する色材に含まれる。
【００２５】
本発明において使用する着色インクの形成材料である溶剤としては、水性媒体を使用することが好ましいが、水性媒体としては、下記に挙げるような各種の水溶性有機溶剤を用いることができる。具体的には、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール、イソブチルアルコール、ｎ−ペンタノール等の炭素数１〜５のアルキルアルコール類；ジメチルホルムアミド、ジメチルアセトアミド等のアミド類；アセトン、ジアセトンアルコール等のケトン又はケトアルコール類；テトラヒドロフラン、ジオキサン等のエーテル類；ジエチレングリコール、トリエチレングリコール、テトラエチレングリコール、ジプロピレングリコール、トリプロピレングリコール、ポリエチレングリコール、ポリプロピレングリコール等のオキシエチレン又はオキシプロピレン共重合体；エチレングリコール、プロピレングリコール、トリメチレングリコール、トリエチレングリコール、１，２，６−ヘキサントリオール等のアルキレン基が２〜６個の炭素原子を含むアルキレングリコール類；グリセリン；エチレングリコールモノメチル（又はエチル）エーテル、ジエチレングリコールモノメチル（又はエチル）エーテル、トリエチレングリコールモノメチル（又はエチル）エーテル等の低級アルキルエーテル類；トリエチレングリコールジメチル（又はエチル）エーテル、テトラエチレングリコールジメチル（又はエチル）エーテル等の多価アルコールの低級ジアルキルエーテル類；モノエタノールアミン、ジエタノールアミン、トリエタノールアミン等のアルカノールアミン類；スルホラン、Ｎ−メチル−２−ピロリドン、２−ピロリドン、１，３−ジメチル−２−イミダゾリジノン等が挙げられる。上記の如き水溶性有機溶剤は、単独でも或いは混合物としても使用することができる。
【００２６】
本発明において使用する着色インクは、更に、上記の成分の他に必要に応じて所望の物性値を持つ着色インクとするために、各種の界面活性剤、消泡剤、防腐剤等を添加することができる。
【００２７】
本発明ではインク受容層上に、上記のような材料からなる着色インクを微小液滴吐出装置を用いて付与して光量調節部材を形成する。その際に使用する微小液滴吐出装置による着色インクの付与方式は特に限定されず、例えば、エネルギー発生素子として電気熱変換体を用いたバブルジェット（登録商標）タイプ、或いは圧電素子を用いたピエゾジェットタイプ等のものが使用可能である。プリント装置としての微小液滴吐出装置としては、市販の汎用プリンタを用いることができるが、本発明はこれに限定されず、本発明のために特別に製造されたプリント装置であってもよい。
【００２８】
着色インクを付与するパターンとしては特に限定されず、目的によって、全面に均一濃度に付与してもよいし、図５に示したような、段階的に濃度勾配をつけたグラデーションパターンでもよい。更に、連続的に濃度勾配をつけた濃淡の段階が不明瞭な状態のグラデーションパターンであってもよい。特に、本発明による製造方法によれば、連続的な、或いは段階的な濃度勾配を持つ光量調節部材を簡便に作成することが可能となる。又、その濃度勾配パターンを形成する方法の自由度が高いので、光学上の最適化が容易であるという利点もある。
【００２９】
図１に、本発明の製造方法によって得られる光量調節部材の一例である絞り羽根を示したが、以下に、透明基材上に設けたインク受容層に、液体噴射記録法によって着色インクを付与して着色層を形成する具体的な方法について説明する。図１に例示した絞り羽根は、所定の透過率が付与された着色層１０１Ｐ（図１のグラデーション部）と、光を遮断する光遮断部１０１Ｑ（グラデーション以外の部分）とで構成されている。先ず、透明基材を用意し、かかる透明基材の少なくとも一方の面上に、先に述べたような方法でインク受容層を設ける。次に、微小液滴吐出装置としての、例えば、インクジェットプリント装置で、上記の透明基材上のインク受容層に、着色インクを段階的に濃度勾配をつけて付与してグラデーションパターンを有する着色層を形成する。
【００３０】
続いて図２に示したように上述したインク受容層を構成している樹脂と反応し得る材料を含む液体を少なくとも着色層の端部に付与する。この付与は着色層の端部のみでなく、例えば、着色層の全面に付与してもよい。上記インク受容層を構成する樹脂と反応し得る材料としては特に限られるものではないが、架橋反応をするものが好ましい。前述したインク受容層を構成する樹脂として挙げた材料と架橋反応する化合物としては多数挙げられるが、例えばアクリル酸、マレイン酸等の如くカルボキシル基を有するモノマーを構造単位として含むアクリル樹脂、或いはメラミン樹脂、メチロール化尿素、グリオキザール、イソシアネート、エポキシ系樹脂等が挙げられるが、これらに限られるものではない。このようなインク受容層を構成する樹脂と反応し得る材料は、前述したような理由により水系で使用することが好ましい。又、前述したような各種水溶性有機溶剤や各種添加剤を混合して用いることができる。
【００３１】
本発明の方法では、上記のようにしてインク受容層に着色インクを付与し、更にインク受容層を構成する樹脂と反応し得る材料を含む液体を付与した後、必要に応じて、熱風乾燥炉、熱ドラム、ホットプレート等を用いて乾燥を行ってもよい。この加熱により上述した架橋反応が進行し、結果として高い信頼性、特に耐湿性を有する着色層を有する光量調節部材を製造可能となる。このような構成にすることにより長期の保存、或いは湿度の高い状況下において空気中の水分を吸収してしまうことにより着色層が膨潤し、結果的に光量調節部材の周辺部の膜厚が増大するために光路差が生じて解像力が低下するといった問題は解決される。
【００３２】
又、本発明においては、上記のような方法で形成された着色層上に、更に、透明の平坦化層を着色層を含む基材全面上に設けることが好ましい。平坦化層の形成に用いることのできる材料としては、着色層との密着性、機械的強度、光学的特性等の必要性能を満たしていれば、特に限られるものではない。
【００３３】
具体的には、例えば、アクリル系やエポキシ系の熱硬化型樹脂や光硬化型樹脂を用い、これらの樹脂形成材料からなる塗工液を、着色層が形成されている透明基材上に塗布して塗工膜を形成した後、該基材を、オーブンやホットプレート等を用いてべーキングして硬化被膜を形成させる方法や、或いは、上記基材に、電子線や紫外線等を照射して硬化被膜を形成させる方法等を用いることができる。この際に形成する平坦化層の厚みは、要求性能等にもよるが、例えば、１〜３０μｍ程度とすることが適当である。
【００３４】
更に、このようにして得られた光量調節部材の両面に反射防止膜を形成してもよい。この反射防止膜は、可視光帯域において反射防止特性が優れる、及び水分や有害ガスの遮断特性に優れるという特性が必要とされる。この要求を満たすためには、無機材料の蒸着多層膜を用いるのが好適である。例えば、本出願人による特開平６−２７３６０１号公報に記載された反射防止膜を用いることで、光量調節部材の表面反射による迷光の発生を防止するとともに、水分や有害ガスの着色層への浸入を遮断し、着色層中の色材の劣化を防止することができる。次いで上記記載の方法により形成された光量調節部１０１Ｐと光遮断部１０１Ｑの両部材を組み合わせることにより光量調節部材の一例である絞り羽根が製造される。
【００３５】
本発明にかかる光量調節部材は、上記のようにして製造されるが、次に、本発明の光量調節部材の光学特性について説明する。先ず、光量調節部材の良否を判断する場合、（１）単体で用いた場合に、着色層中の色材が光束を散乱或いは屈折することによって生じる光学性能の低下、（２）絞り装置等に組み込んで使用した場合の回折防止効果、（３）分光透過率、の３項目の評価が必要である。
【００３６】
ここで（３）は、使用する色材の種類によって光量調節部材の特性を自在に調節でき、且つ市販の分光透過率計を用いて簡単に測定できるので、説明は省略する。一方（２）の評価項目は、絞り羽根の形状や評価時の絞り値（Ｆナンバー）等の因子が評価結果に大きく影響するため、光量調節部材単独の光学特性を評価するのには適していない。光量調節部材単独の光学特性を評価するためには（１）の方法が適している。そこで、後述する各実施例では、光量調節部材単独の光学特性評価方法と、それぞれの実施例の製造方法で作成した均一濃度の光量調節部材の測定結果を記した。
【００３７】
光量調節部材の光学濃度を、段階的或いは連続的に変化させた場合の光学的優位性は、例えば、特開平６−９５２０８号公報、特開平１１−１５０４２号公報等に記載されている。これに対して、本発明者らの検討によれば、本発明の方法によって簡便に製造される、光学濃度が段階的或いは連続的に変化する光量調節部材を絞り装置に適用すれば、上記した公知技術と同様の効果を得ることができることがわかった。
【００３８】
以下に、本発明の製造方法によって得られる光量調節部材を具備した光量調節装置について説明する。尚、本発明は、以下に記載する構成に限定されるものではない。図１は、本発明の光量調節部材を具備した絞り羽根を示し、図３は、かかる光量調節部材を具備した絞り羽根装置を示す図である。図１（ａ）は、絞り羽根の平面図であり、図１（ｂ）は、図１（ａ）のＡ−Ａ’で切断し、矢印方向に見た時の側面図である。尚、ここでは光量調節装置として、ビデオカメラ等で使用される絞り装置を例にとって説明する。図１（ａ）中の１０１は絞り羽根全体を示すが、図に示したように、所定の透過率が付与された光量調節部材１０１Ｐ（図１のグラデーション部）と、光を遮断する光遮断部材１０１Ｑ（グラデーション以外の部分）とで構成されている。図１（ｂ）中の１１１は透明基材を示し、１１２は先に説明したようにして形成した着色層である。尚、図１及び３中、光遮断部材１０１Ｑについては、光量調節部材１０１Ｐとの境界を明確にするために彩色を施していないが、本来は、光を遮断するためのものであるので黒色等で形成されている。又、図示した例では、着色部の上に透明平坦化層１１３が設けられ、更に、それぞれの最表面に反射防止膜１１４が設けられている。
【００３９】
図３は、図１の絞り羽根を用いた光量調節装置の図である。図３において、１００は光量調節装置全体を示している。１０１は、図１で示した第１の絞り羽根であり、１０２は第２の絞り羽根である。第２の絞り羽根１０２は、第１の絞り羽根と同様の方法で製造され、光量調節部材１０２Ｐと光遮断部材１０２Ｑを有している。１０３は、不図示のモータの軸に孔１０３ａにおいて嵌着されて該孔１０３ａを中心として回動される絞り羽根駆動レバーである。第１の絞り羽根１０１及び第２の絞り羽根１０２は、絞り羽根駆動レバー１０３の両端の突設ピン１０３ｂ及び１０３ｃにそれぞれの溝穴１０１ａ及び１０２ａにおいて係合している。１０５は、第１及び第２の絞り羽根１０１及び１０２のそれぞれの側縁部の溝１０１ｂ及び１０２ｂに相対摺動可能に係合している不図示の地板のガイドピン、１０６は、該地板に貫設されている光路孔、１０１ｃ及び１０２ｃは第１及び第２の絞り羽根１０１及び１０２のそれぞれの絞り開口縁である。
【００４０】
図３は、絞りが全開の時の状態を示している。絞りが全開の状態から絞りを絞っていくと、絞りの開口部である光路孔１０６は第１及び第２の絞り羽根の光量調節部材１０１Ｐ及び１０２Ｐで遮蔽されて、開口径が小さくなるため、光路孔１０６を通る光束の透過率（光量）が徐々に低くなる。
【００４１】
図４は、図３で示した光量調節装置を光学装置に配置した場合における概略配置図である。本実施例では、光学装置は動画像若しくは静止画像を撮像手段で電気信号に光電変換し、これをデジタルデータとして記録するビデオカメラを例として説明する。４００は、複数のレンズ群からなる撮影光学系で、第１レンズ群４０１、第２レンズ群４０２、第３レンズ群４０３、及び、図３で示した絞り装置１００で構成される。４０１は固定の前玉レンズ群、４０２はバリエータレンズ群、４０３はフォーカシングレンズ群である。４０４は光学ローパスフィルタである。又、撮影光学系４００の焦点位置（予定結像面）には、撮像手段４１１が配置される。これは照射された光エネルギーを電荷に変換する複数の光電変換部、該電荷を蓄える電荷蓄積部、及び該電荷を転送し、外部に送出する電荷転送部からなる２次元ＣＣＤ等の光電変換手段が用いられる。
【００４２】
４２１は、液晶ディスプレイ等の表示器で、撮像手段４１１で取得した被写体像や、光学装置の動作状況を表示する。４２２は、操作スイッチ群でズームスイッチ、撮影準備スイッチ、撮影開始スイッチ、シャッター秒時等を設定する撮影条件スイッチで構成される。４２３はアクチュエータで、これによりフォーカス駆動を行い撮影光学系４００の焦点状態を調節したり、その他の部材を駆動する。
【００４３】
ＣＰＵ４３１では、取り込まれた平均濃度の大きさが、自身内にメモリーされている適正露出に相当する数値と一致しているかどうかを算出し、差のある場合は、その差分との絶対符号との絶対値に応じて絞り開口を変化させ、若しくは、撮像手段４１１への電荷蓄積時間を変化させることになる。絞りを動かす場合には、絞り駆動回路４３２により、絞り羽根駆動レバー１０３が１０３ａを回転中心とし回動することで、絞り羽根１０１及び１０２が上下にスライドする。これにより、開口部である光路孔１０６の大きさが変化する。このように絞り開口面積或いは、電荷蓄積時間を変化させて最適の露出を得ることができる。
【００４４】
最適露出にて、撮像手段４１１上に結像した被写体の像は、その明るさの強弱に応じた画素毎の電荷量として、電気信号に変換され、アンプ回路４４１で増幅された後、カメラ信号処理回路４４２で所定のγ補正等の処理を施される。尚、この処理は、Ａ／Ｄ変換後のデジタル信号処理で行われてもよい。そして、このようにして作られた映像信号は、レコーダ４４３にて記録される。
【実施例】
【００４５】
次に、実施例及び比較例を挙げて本発明を更に詳細に説明する。尚、文中「％」とあるのは特に断りのない限り質量基準である。
＜実施例１＞
ポリビニルアルコール（日本合成化学（株）製  ゴーセノールＧＭ−１４Ｌ）を固形分換算で１０％含有する水溶液を調製した。得られた塗工液をダイコーターを用いて、透明基材としてのポリエチレンテレフタレートフィルム上に塗工し、熱風乾燥オーブンにより１００℃、５分の条件で乾燥を行った。このようにして作成されたインク受容層の厚みは７μｍであった。次いで、エネルギー発生素子として電気熱変換体を用いたバブルジェット（登録商標）タイプのインクジェットプリンタであるキヤノン（株）製  ＢＪ  Ｓ６００のインクタンクに以下の組成からなる着色インクを充填し、インク受容層上に付与した。その際、光学濃度が０．５（透過率３２％）の均一濃度になるようにインクを付与した。
【００４６】
・黒色顔料：水分散性カーボンブラック
（キャボット製  ＣａｂｏＪｅｔ  ２００）    ４％
・エチレングリコール                        ５％
・ジエチレングリコール                      ５％
・イソプロピルアルコール                    ２％
・アセチレノールＥＨ（川研ファインケミカル製）
１％
・イオン交換水                            ８３％
【００４７】
次いで上記インク受容層を構成している樹脂と反応（架橋）し得る材料としてメチルビニルエーテル／無水マレイン酸共重合体を用い、以下の組成からなる液体を着色インクの付与と同様にして着色層の端部となる部分に付与した。
・メチルビニルエーテル／無水マレイン酸共重合体
５％
・エチレングリコール                        ５％
・ジエチレングリコール                      ５％
・イソプロピルアルコール                    ２％
・イオン交換水                            ８３％
【００４８】
次いで熱風乾燥オーブンにより１４０℃、１０分の条件により乾燥を行い、上記架橋反応を進行させた。次いで、着色層上に、以下のようにして透明の平坦化層を設けた。該平坦化層の形成は、先ず、エポキシ系ＵＶ硬化型材料（旭電化（株）製  ＫＲ−５６６）を用い、この塗工液をワイヤーバーを用いてパターン状の着色層を含む基材全面上に塗工し、更に高圧水銀灯を用いて２００ｍＷ、６０ｓｅｃ．の条件で光照射を行うことにより形成した。このようにして作成された平坦化層の厚みは１５μｍであった。更に、このようにして得られた光量調節部材の両面に特開平６−２７３６０１号公報の実施例に記載されたものと同様にして無機材料の蒸着多層膜からなる反射防止膜を形成した。
【００４９】
上記のようにして作製された本発明にかかる光量調節部材を、キヤノン（株）製デジタルカメラＰｏｗｅｒ  Ｓｈｏｔ  Ｇ１の撮影レンズの前方に配置し、ＩＳＯ規格電子スチルカメラ用解像力チャートを撮影した。露出制御モードは絞り開放による絞り優先ＡＥを使用し、光量調節部材の有無に係わらず適正露出が得られるようにした。この撮影画像から白黒バーチャート（像面上での空間周波数：１４．５  ｌｉｎｅ  ｐａｉｒｓ／ｍｍ）を切り出し、画像の白部のレベルと黒部のレベルの差分を求め、これを評価コントラストとした。次いで光量調節部材をはずして同様の撮影を行ない、画像の白部のレベルと黒部のレベルの差分を求め、これを参照コントラストとした。
【００５０】
このようにして得られた参照コントラストに対する評価コントラストの比率を求め、フィルタコントラストと定義したが、本実施例の場合、この値は０．９３であった。フィルタコントラストの許容下限値は、撮影装置の用途や価格帯により異なるが、普及クラスの撮影装置では０．９以上、高級クラスでは０．９２以上が好ましいことがわかっている。従って、本発明の光量調節部材のフィルタコントラスト値０．９３は、充分に高性能であることがわかる。
【００５１】
更に、上記のようにして作製された本発明に関わる光量調節部材の波面収差をレーザ干渉計によって測定した。その結果、高温高湿放置前と、温度６０℃相対湿度９０％の環境下で１００時間放置後の波面収差測定結果に変化がないことから、光量調節部材の端面の膨潤や膜厚の増加現象が発生していないことがわかった。
【００５２】
＜実施例２＞
ヒドロキシエチルセルロース（ダイセル化学（株）製  ＨＥＣ  ＳＰ４００）を１０％含む水溶液を調製した。得られた塗工液をダイコーターを用いて、透明基材としてのポリエチレンテレフタレートフィルム上に塗工し、熱風乾燥オーブンにより１００℃、５分の条件で乾燥を行った。このようにして作成されたインク受容層の厚みは５μｍであった。次いで、エネルギー発生素子として電気熱変換体を用いたバブルジェット（登録商標）タイプのインクジェットプリンタ：キヤノン（株）製  ＢＪ  Ｓ６００のインクタンクに以下の組成からなる着色インクを充填し、該インクをインク受容層上に付与した。その際、光学濃度が０．５（透過率３２％）の均一濃度になるようにインクを付与した。
【００５３】
・黒色染料：フードブラック２                ５％
・エチレングリコール                        ５％
・ジエチレングリコール                      ５％
・イソプロピルアルコール                    ２％
・アセチレノールＥＨ（川研ファインケミカル製）
１％
・イオン交換水                            ８２％
【００５４】
次いで上記インク受容層を構成する樹脂と反応（架橋）し得る材料としてジイソシアネート化合物（第一工業製薬（株）製  エラストロンＢＮ−０８）を用い、以下の組成からなる液体を着色インクの付与と同様にして着色層の端部となる部分に付与した。
・ジイソシアネート化合物                    ５％
・エチレングリコール                        ５％
・ジエチレングリコール                      ５％
・イソプロピルアルコール                    ２％
・イオン交換水                            ８３％
【００５５】
次いで熱風乾燥オーブンにより１３０℃、１０分の条件により乾燥を行い、上記架橋反応を進行させた。次いで着色層上に、以下のようにして透明の平坦化層を設けた。該平坦化層の形成は、先ず、エポキシ系ＵＶ硬化型材料（旭電化（株）製  ＫＲ−５６６）を用い、この塗工液をワイヤーバーを用いてパターン状の着色層を含む基材全面上に塗工し、更に高圧水銀灯を用いて２００ｍＷ、６０ｓｅｃ．の条件で光照射を行うことにより形成した。このようにして作成された平坦化層の厚みは１５μｍであった。更に、このようにして得られた光量調節部材の両面に、特開平６−２７３６０１号公報の実施例に記載されたものと同様にして無機材料の蒸着多層膜からなる反射防止膜を形成した。
【００５６】
上記のようにして作製された本実施例の光量調節部材について、実施例１と同様にしてコントラスト値を求めた。この結果、コントラスト値は０．９２であり、実施例１と同様に高性能なものであることがわかった。更に、上記のようにして作製された本発明に関わる光量調節部材の波面収差をレーザ干渉計によって測定した。その結果、高温高湿放置前と、温度６０℃相対湿度９０％の環境下で１００時間放置後の波面収差測定結果に変化がないことから、光量調節部材の端面の膨潤や膜厚の増加現象が発生していないことがわかった。
【００５７】
＜実施例３＞
実施例１と同様にして光量調節部材を作成した。但し、着色インクの付与はインク受容層の全面にわたって均一とするのではなく、段階的に濃度勾配を与えた、図５に示したようなグラデーションパターンとした。このようにして作成した光量調節部材について、実施例１と同様にしてコントラスト値を求めて評価を行ったところ、得られたコントラストの値は０．９３と高性能なものであった。
更に、上記のようにして作製された本発明に関わる光量調節部材の波面収差をレーザ干渉計によって測定した。その結果、高温高湿放置前と、温度６０℃相対湿度９０％の環境下で１００時間放置後の波面収差測定結果に変化がないことから、光量調節部材の端面の膨潤や膜厚の増加現象が発生していないことがわかった。
【００５８】
＜実施例４＞
実施例１と同様にして光量調節部材を作成した。但し、着色インクの付与はインク受容層の全面にわたって均一とするのではなく、連続的に濃度勾配をつけ、濃淡の段階が不明瞭な状態のグラデーションパターンとした。このようにして作成した光量調節部材について、実施例１と同様にしてコントラスト値を求めて評価を行ったところ、得られたコントラストの値は０．９３であり、高性能なものであった。更に、上記のようにして作製された本発明に関わる光量調節部材の波面収差をレーザ干渉計によって測定した。その結果、高温高湿放置前と、温度６０℃相対湿度９０％の環境下で１００時間放置後の波面収差測定結果に変化がないことから、光量調節部材の端面の膨潤や膜厚の増加現象が発生していないことがわかった。
【００５９】
＜比較例１＞
実施例１においてインク受容層を構成している樹脂と反応（架橋）し得る材料を含む液体を付与する工程を削除した他は実施例１と全く同様にして着色層、平坦化層及び反射防止膜を設けることにより光量調節部材を作成した。上記のようにして作製された光量調節部材について、実施例１と同様にしてコントラスト値を求めた。この結果、コントラスト値は０．９３であり、実施例１と同様に高性能なものであることがわかった。
【００６０】
しかしながら、上記のようにして作製された光量調節部材を、温度６０℃相対湿度９０％の環境下で１００時間放置した後に、レーザ干渉計によって波面収差を測定した。その結果、高温高湿放置前と比較して、端面から１ｍｍ幅の範囲全周に渡って波面収差が増加し、端面では波面収差が最大でλ／２程度増加していることがわかった。これはインク受容層が化学的に耐湿性に劣る材料系からなるために、該露出部から空気中の水分が浸入して膨潤現象が発生し、周辺部の膜厚の増加をきたしたものと考えられる。
【産業上の利用可能性】
【００６１】
本発明によれば、非常に簡便な操作で、歩留まりよく安価に光量調節部材、該光量調節部材を具備した光量調節装置及び撮影装置が提供される。又、本発明によれば、他の製造方式では著しく困難な、連続的に或いは段階的に濃度分布を有し、長期にわたる信頼性、特に耐湿性に優れる光量調節部材、該光量調節部材を具備した光量調節装置及び撮影装置が提供される。
【図面の簡単な説明】
【００６２】
【図１】本発明による光量調節部材を具備した絞り羽根の図である。
【図２】本発明による光量調節部材の製造方法を示した図である。
【図３】図１の絞り羽根を用いた光量調節装置の図である。
【図４】図３の光量調節装置を組み込んだ撮影装置の構成図である。
【図５】段階的に濃度勾配を有する光量調節部材の図である。
【符号の説明】
【００６３】
１００：光量調節装置（絞り装置）
１０１、１０２：絞り羽根
１０１Ｐ、１０２Ｐ：光量調節部材
１０１Ｑ、１０２Ｑ：光遮断部材
１０１ａ、１０２ａ：溝穴
１０１ｂ、１０２ｂ：溝
１０１ｃ、１０２ｃ：絞り開口縁
１０３：絞り羽根駆動レバー
１０３ａ：孔
１０３ｂ、１０３ｃ：突設ピン
１０５：ガイドピン
１０６：地板の光路孔
１１１：透明基材
１１２：着色層
１１３：反射防止膜
１１４：平坦化層
４００：撮影光学系
４０１：第１レンズ群
４０２：第２レンズ群
４０３：第３レンズ群
４０４：光学ローパスフィルタ
４１１：撮像手段
４２１：表示器
４２２：操作スイッチ群
４２３：アクチュエータ
４３１：ＣＰＵ
４３２：絞り駆動回路
４４１：アンプ回路
４４２：カメラ信号処理回路
４４３：レコーダ
【図１】
2005055682.tif 000002
【図２】
2005055682.tif 000003
【図３】
2005055682.tif 000004
【図４】
2005055682.tif 000005
【図５】
2005055682.tif 000006